(57)【要約】      （修正有）【課題】簡単な構成で容易に作成でき、大きな強度と強力な耐衝撃特性を有する繊維強化プラスチック板を提供する。【解決手段】一層目の樹脂層２およびその上に形成する二層目の樹脂層３から成り、その一層目および二層目の各樹脂層２，３の外表面に、微細で不規則形状の凹凸部を有する不平滑面６を形成する。一層目および二層目の各樹脂層２，３は、希釈剤、消泡剤、アクリル系顔料や、硬化剤などを順次に撹拌し混合させ、脱泡することで作成した不飽和ポリエステル樹脂４を、ガラス繊維５のシートに含浸させ、その後脱泡させる。【選択図】図１
0003181256.tif 000002
【実用新案登録請求の範囲】
【請求項１】
一層目の樹脂層およびその上に形成する二層目の樹脂層から成り、その一層目および二層目の各樹脂層の外表面に、微細で不規則形状の凹凸部を有する不平滑面を形成したものであって、一層目および二層目の各樹脂層は、希釈剤、消泡剤、アクリル系顔料や、硬化剤などを順次に撹拌し混合させ、脱泡することで作成した不飽和ポリエステル樹脂を、ガラス繊維のシートに含浸させ、その後脱泡させたことを特徴とする繊維強化プラスチック板
【請求項２】
一層目の樹脂層の上に二層目の樹脂層を重ねて形成するとともに、一層目、二層目の樹脂層は、補強繊維としてのガラス繊維を接着剤でマット状にしたシートに、脱泡した不飽和ポリエステル樹脂を覆い被せて含侵させ、その後脱泡して作成するとともに、一層目の樹脂層の下表面と二層目の樹脂層の上表面を微細で不規則形状の凹凸部を有する不平滑面としたものであって、前記不飽和ポリエステル樹脂は、スチレンモノマーのような希釈剤、消泡剤、アクリル系顔料や硬化剤などを順次に撹拌し混合させ脱泡したものであることを特徴とした繊維強化プラスチック板
【考案の詳細な説明】
【技術分野】
【０００１】
本考案は、光透過性に優れ、高い強度と大きな耐衝撃性機能を有する繊維強化プラスチック板に関するもので、窓や玄関、屋内ドア、部屋の間仕切りなどの建材として好適な用材を提供するものである。
【背景技術】
【０００２】
窓や玄関など外部から光を取り入れる必要のある建材として、これまでは一般に破壊力に対して弱いガラスが使用されていた。そのため窃盗犯などがガラスを破壊して家屋内に侵入してしまい大事な家具が盗まれたり、場合によっては命を奪われたりと言う事犯が頻繁に起こっていた。  
【０００３】
そのため従来は、窓ガラスなどに面格子を入れたり、或いは強化ガラスを採用したり、2枚の合わせガラスの間にポリウレタン樹脂を注入して作成した合わせガラスなどを使用することで防犯力を高める試みが為されている。（特許文献1参照）
【０００４】
また窓ガラスの防犯用として防犯装置も考案されている。その一例を挙げれば、ガラス面に熱もしくは破壊的な力が加えられた時に、これを検知するセンサーと、このセンサーからの信号を受けて警報を発するようにした装置が考えられている。（特許文献2参照）
【先行技術文献】
【特許文献】
【０００５】
【特許文献１】実用新案登録第３１０３５４７号公報
【特許文献２】特開２００５ー３４６１３９号公報
【考案の概要】
【考案が解決しようとする課題】
【０００６】
以上のようにそれ自身に防犯機能がなく、特別な防犯装置が必要とされるガラスは、外部からの衝撃、特に破壊的な力が加えられた時に、容易に破壊されてしまうという致命的な欠陥を有している。そのため前記したように、強化ガラスや合わせガラスを使用したり、特別に防犯装置を取り付けて防犯対策を講じなければならない必要に迫られるものである。
【０００７】
しかし、これらのガラスもしくは防犯装置は高価なものであり、全ての窓に採用するのには経済的に大きな課題を有している。      
【課題を解決するための手段】
【０００８】
そのため光透過性に優れ、廉価で高い強度と大きな耐衝撃力特性を有する素材が必要とされていた。そこで出願人は以下の繊維強化プラスチック板に係る考案を提供する。
【０００９】
この本考案は、一層目の樹脂層およびその上に形成する二層目の樹脂層から成り、その一層目および二層目の各樹脂層の外表面に、微細で不規則形状の凹凸部を有する不平滑面を形成したものであって、一層目および二層目の各樹脂層は、希釈剤、消泡剤、アクリル系顔料や、硬化剤などを順次に撹拌し混合させ、脱泡することで作成した不飽和ポリエステル樹脂を、ガラス繊維のシートに含侵させ、その後脱泡させたことを特徴とする繊維強化プラスチック板を提供するものである。
【００１０】
また本考案は、一層目の樹脂層の上に二層目の樹脂層を重ねて形成するとともに、一層目、二層目の樹脂層は、補強繊維としてのガラス繊維を接着剤でマット状にしたシートに、脱泡した不飽和ポリエステル樹脂を覆い被せて含浸させ、その後脱泡して作成するとともに、一層目の樹脂層の下表面と二層目の樹脂層の上表面を微細で不規則形状の凹凸部を有する不平滑面としたものであって前記不飽和ポリエステル樹脂は、スチレンモノマーのような希釈剤、消泡剤、アクリル系顔料や硬化剤などを順次に撹拌し混合させ脱泡したものであることを特徴とした繊維強化プラスチック板である。
【考案の効果】
【００１１】
以上のように本考案は、ガラス繊維のシートに不飽和ポリエステル樹脂を含浸させて一層目と二層目の樹脂層を作成するという簡単な構成で、大きな強度と強い耐衝撃特性を有する繊維強化プラスチック板を得ることが出来るものである。
【００１２】
そのため、これを窓ガラスや玄関ドアなどの建築材料として使用することで、廉価でしかも極めて防犯効果が高い建材を提供できるものである。
【００１３】
また本考案は、ガラス繊維のマット状シートに、スチレンモノマーのような希釈剤などの添加物を混合した不飽和ポリエステル樹脂を使用するのみで（表面の不平滑面作成のためには、例えば離型材、押し型用のポリエステルフイルムの使用を選択しても良い）、簡単な作業と低廉な費用で作成出来る実用上有益な効果を奏するものである。
【図面の簡単な説明】
【００１４】
【図１】（A）は本考案繊維強化プラスチック板の実施形態を示す斜視図、（B）は（A）のA一A線断面図
【図２】本考案繊維強化プラスチック板の実施形態を作成するための装置の斜視図
【図３】図２の装置を使用して本考案繊維強化プラスチック板の実施形態を作成するときの作成過程を示す断面拡大図で、（A）は一層目樹脂層の作成段階を示す断面図、（B）は二層目樹脂層の作成段階を示す断面図
【考案を実施するための形態】
【００１５】
本考案繊維強化プラスチック板の実施形態は、図１で示すように、その斜視図を（A）で、また（A）のAーA線断面図を（B）で示している。
【００１６】
１は本考案繊維強化プラスチック板の実施形態であり、以下のような構成である。
ガラス繊維５を接着剤でマット状にしたシートに含浸させた、後記する不飽和ポリエステル樹脂４を、脱泡させた一層目の樹脂層２を作成し、この一層目の樹脂層２の上に、これと同一の構成を持つ二層目の樹脂層３を重ねて作成するとともに、一層目の樹脂層２および二層目の樹脂層３の外表面を、微細で不規則形状の凹凸部を有する不平滑面６とした繊維強化プラスチック板であって、前記した不飽和ポリエステル樹脂４はスチレンモノマーのような希釈剤、消泡剤、アクリル系顔料や、硬化剤などを順次に撹拌し混合させ、脱泡して作成したものである。
【００１７】
図１ではこの本考案繊維強化プラスチック板の実施形態１を平面矩形状に作成しているが、この形状は図２、図３で示す枠材１３を設ける位置を変えたり、あるいは任意のカッターを使用して必要とする形状に作成することが可能である。なお本考案繊維強化プラスチック板の実施形態１は図２の装置８を使用して図３で説明する過程を経て作成するものである。
なお本考案の実施形態１を作成するのに、フイルム７としてポリエステルフイルムを使用しているが、厚さ２５ミクロン位で柔軟かつ剥離容易な素材であればこれに限るものではない。
【００１８】
この本考案の実施形態１は上記のように構成されるため、以下のような効果を有する。
スチレンモノマーのような希釈剤などの僅かな添加物を加えた、本来透明性の高い不飽和ポリエステル樹脂４を使用して、これを補強繊維であるガラス繊維５のシートに含浸させて作成する、一層目と二層目の樹脂層２，３を重ねるという簡単な構成で、光透過性を有するとともに繊維強化プラスチック板に特有である大きな強度と強い耐衝撃特性を有する。
【００１９】
そのため、これを窓ガラスや玄関ドアなどの建築材料として使用することで、廉価で極めて防犯効果が高い建材を得ることができる。
【００２０】
また本考案の実施形態１は、スチレンモノマーのような希釈剤などの添加物を混合した不飽和ポリエステル樹脂４とガラス繊維５のマット状シートに、外表面の不平滑面を図るための部材、例えばフイルム（ポリエステルフイルム）７を付加して使用することのみで、簡単な作業と低廉な費用で作成できる実用上有益な効果を奏する。
【００２１】
図２は本考案繊維強化プラスチック板の実施形態１を作成する装置８を示すものである。この装置８は上面に透明ガラス板１０、および中程の高さに複数個の照明灯１２を配した中板１１を設ける机状の本体９と、前記透明ガラス板１０の前後左右の各辺に沿って設けた枠材１３とから成るものである。（照明灯１２は、実施形態１を作成する過程で不飽和ポリエステル樹脂４から泡を取り除く作業を行う際に、泡の存在を見やすくするために設けるものである）                                                                
【００２２】
枠材１３は、５ミリほどの厚さを有する金属製の断面Ｌ字型のものであり、作成する繊維強化プラスチック板の形状、大きさに応じて長さを選定し、フイルム（ポリエステルフイルム）７の端を透明ガラス板１０の上で固定する働きをする。
【００２３】
図３は図２で示した装置８を使用して、本考案繊維強化プラスチック板の実施形態１を作成する過程を説明するものである。
この本考案繊維強化プラスチック板の実施形態１は、前記図１により説明したように、一層目の樹脂層２の上に、二層目の樹脂層３を重ねて設けたものであるが、図３の（A）により一層目の樹脂層２の作成過程を説明し、（B）により一層目の樹脂層２の上に、二層目の樹脂層３を重ねて作成する過程を説明する。
【００２４】
先ずこの作成にあたっては、厚さ２５ミクロンの薄い、例えばポリエステルフイルムのようなフイルム７と、ガラス繊維５を接着剤でマット状にしたシート（例えばガラスマット４５０ｇ／平方メートル）、およびマトリックス材として使用するスチレンモノマーのような希釈剤、消泡剤、アクリル系顔料や、硬化剤などを順次に撹拌し混合させ、脱泡した不飽和ポリエステル樹脂４を用意する。
【００２５】
フイルム７は皺を作成する揉み工程を経たのちに、微小の皺が残る程度の皺伸ばし工程を経て表面に少し皺が残った加工状態にして、全体に微小な皺を形成（微細な凹凸部で覆われた不平滑面とする）させておく。
【００２６】
以上の準備ができたら、まず一層目の樹脂層２を図３（A）で示す過程により作成する。先ず装置８の矩形状のガラス板１０の四辺に、４個のＬ字形の枠材１３を各分離して配置しておく。（枠材１３は直角面側が内側に向くように配置する）
【００２７】
次に少し皺の寄った状態にした（微細な凹凸部で全体を覆って不平滑面にした）略矩形状のフイルム７を、ガラス板１０の上に広げて敷く。（このときフイルム７の四辺が枠材１３の上端を乗り越えて枠材１３の外側にはみ出すように敷く、これは液状の不飽和ポリエステル樹脂４を流入するための皿状の窪みを形成する役目もある）このフイルム７の上にはガラス繊維５のシートを載せる。
【００２８】
次に、撹拌容器中に入れた不飽和ポリエステル樹脂（基材）に、スチレンモノマーのような希釈剤、消泡剤、アクリル系顔料や、硬化剤などの素材を順次に入れ、これら素材を流入する毎に、これらを撹拌し混合させ、最後の硬化剤流入後に脱泡して、使用可能な不飽和ポリエステル樹脂４を作成する。（本出願においては、上記不飽和ポリエステル樹脂４の作成過程については「スチレンモノマーのような希釈剤、消泡剤、アクリル系顔料や、硬化剤などを順次に撹拌し、混合させ脱泡させる」というような表現で記している）この脱泡は、使用する不飽和ポリエステル樹脂４から真空脱泡機（例えば、市販の泡吸い込み用の真空ポンプにアルミ製の肉厚容器を高圧のホースで繋いでもの）を使用して真空吸引を行い小さな泡を取り除く作業である。
【００２９】
小さな泡を取り除いた不飽和ポリエステル樹脂４を前記ガラス繊維５のシートの上に覆い被せ、ガラス繊維５のシートに良く含浸させたところで再度ローラを使用して脱泡し、一層目の厚さが２．５mmの樹脂層２として硬化し形成されるのを待つ。
【００３０】
この一層目の樹脂層２の硬化が出来上がったところで、図３（B）で示したように、一層目の樹脂層２の上にガラス繊維５のシートを敷き、そのガラス繊維５のシートの上に一層目の樹脂層２と同じく不飽和ポリエステル樹脂４を覆い被せる。この不飽和ポリエステル樹脂４は、前述した一層目の樹脂層２と同じ作業を経て、スチレンモノマーのような希釈剤、消泡剤、アクリル系顔料や、硬化剤などを順次に攪拌容器中に入れ撹拌し混合させて作成する。その後この不飽和ポリエステル樹脂４は真空脱泡機を使用した真空吸引により小さな泡を取り除いておく。
【００３１】
このガラス繊維５のシートに不飽和ポリエステル樹脂を含浸させた二層目の樹脂層３に対しては、ローラを使用して脱泡し、その後一層目樹脂層２と同じく少し皺を残した（不規則形状の微細な凹凸部を全体に残した不平滑面とした）フィルム７を二層目樹脂層３に被せ、脱泡刷毛を使用して脱泡し、二層目の樹脂層３全体の厚さが２．５mmとなるように均す。
【００３２】
二層目の樹脂層３が硬化したところで、一層目樹脂層２の下面を覆うフィルム７と二層目の樹脂層３上面のフィルム７を剥ぎ取り、本考案繊維強化プラスチック板の実施形態１は作成される。
【００３３】
この本考案繊維強化プラスチック板の実施形態１では、一層目の樹脂層２の下表面と二層目の樹脂層３の上表面（共に外表面となる面）においては、不規則形状の微細な凹凸部を全体に残した不平滑面のフィルム７で覆われていたため、このフィルム７を剥ぎ取った後は、微細で不規則形状の凹凸部を有する不平滑面６で覆われた表面が形成されている。
【００３４】
この本考案繊維強化プラスチック板の実施形態１は一層目の樹脂層２、二層目の樹脂層３を合わせて全体の厚さを５．０mmに作成する。（上下左右方向の大きさは、使用する対象、箇所に応じてカッターで切断し、使用に適合させる）全体の厚さを５．０mmとしたのは、通常の家庭用アルミサッシのガラス取付幅を考慮し設定して、それに合わせている。
【００３５】
この本考案繊維強化プラスチック板の実施形態１は、表裏両面の表面が全くの平滑面ではなく微細の不規則形状の凹凸部で覆われた不平滑面６としたことで以下のような効果を奏する。
【００３６】
すなわち、一層目、二層目の樹脂層２，３の表面強度が高くなり傷が付きにくくなる。また補強繊維としたガラス繊維５のシートが見にくくなり、表面が無数の凹凸部で覆われることから面積が多くなるとともに、光が屈折することでレンズ効果が生まれ、かつ変化のある表面となることで美観上好ましい印象を与えるものである。
【００３７】
また本考案繊維強化プラスチック板の実施形態１は、スチレンモノマーのような希釈剤、消泡剤、アクリル系顔料や、硬化剤などを順次に撹拌混合し泡を取り除いた不飽和ポリエステル樹脂４を、ガラス繊維５のマット状シートに含浸させ、さらに泡を取り除いて作成した二層の樹脂層２，３から成るものであるため、光透過性と高い強度および大きな耐衝撃特性を有する効果を有する。
【００３８】
以上のことから、本考案は防犯上強度を求められる窓や、明かり取りの付いた玄関ドアや、外光・照明光の透過を必要とし、その向こう側に人がいることも確認できることを求められる屋内のドアや部屋の間仕切りなどはもとより、照明光を透過出来るとともに、長期間の使用に耐える強度を要する建築資材として優れた用途を有する。
【００３９】
また、本考案を、窓ガラスや玄関ドアの明かり取り用ガラスなどの代わりに使用した場合には、通常のハンマーはもとより鋭角の先端を有する打撃器をもってしてもこれに穴を開けたり破壊することを不可能にする強力な防犯効果を奏する。
【００４０】
さらに、これを屋内のドアや部屋の間仕切りの一部に使用したときには、ドアや間仕切りを通して屋外や照明の光の取り込みができ、同時にこれらドアや間仕切りの向こう側に人がいることを確かめることが出来るなど、強度のあるガラスの代用として使用できるものである。
【００４１】
本考案繊維強化プラスチック板は上記したように、強度が大きく、耐衝撃性があり、光透過性も有するという優れた機能を有するものであるため、建材として種々の用途に使用できる。その中には、階段下の明かり取り壁や階段上の明かり取り壁などに窓を設けて、そこにこの繊維強化プラスチック板を採用しても良い。
【符号の説明】
【００４２】
２    一層目の樹脂層
３    二層目の樹脂層
４    不飽和ポリエステル樹脂（一層目の樹脂層用、二層目の樹脂層用）
５    シート状のガラス繊維
６    不平滑面
【図１】
0003181256.tif 000003
【図２】
0003181256.tif 000004
【図３】
0003181256.tif 000005